(57)【要約】【課題】シボとストレッチ性とを有するシボ織物およびその製造方法を提供する。【解決手段】ポリトリメチレンテレフタレート系繊維に撚係数αで７，５００〜２７，０００の範囲で撚糸を施した撚糸糸条を経糸および／または緯糸に配して織物を製織した後、該織物にリラックス処理を施すことによりシボを発現させると同時に撚糸糸条をランダムに屈曲させ、次いで、リラックス上がりに対して１．４倍以内の巾だしでプレセット処理することにより伸張率が５％以上のシボ織物を得る。【選択図】図１
2005089928.tif 000002
【特許請求の範囲】
【請求項１】
ポリトリメチレンテレフタレートを構成成分として含むポリトリメチレンテレフタレート系繊維に撚係数αで７，５００〜２７，０００の範囲で撚糸を施した撚糸糸条を経糸および／または緯糸に配し、かつシボを発現させてなるシボ織物であって、該撚糸糸条を配した方向の伸張率が５％以上であることを特徴とするシボ織物。
【請求項２】
織物のカバーファクターＣＦが１，０００〜３，５００の範囲にある請求項１に記載のシボ織物。
【請求項３】
ポリトリメチレンテレフタレート系繊維がポリトリメチレンテレフタレート単独からなる請求項１または２に記載のシボ織物。
【請求項４】
ポリトリメチレンテレフタレート系繊維がポリトリメチレンテレフタレートを１成分とする複合繊維である請求項１または２に記載のシボ織物。
【請求項５】
ポリトリメチレンテレフタレート系繊維が第３成分を共重合していないポリトリメチレンテレフタレートと、第３成分を共重合したポリトリメチレンテレフタレートとからなる複合繊維である請求項４に記載のシボ織物。
【請求項６】
ポリトリメチレンテレフタレート系繊維がポリトリメチレンテレフタレートと、ポリトリメチレンテレフタレート以外のポリマーとからなる複合繊維である請求項４に記載のシボ織物。
【請求項７】
ポリトリメチレンテレフタレートを構成成分として含むポリトリメチレンテレフタレート系繊維に撚係数αで７，５００〜２７，０００の範囲で撚糸を施した撚糸糸条を経糸および／または緯糸に配して織物を製織した後、該織物にリラックス処理を施すことによりシボを発現させると同時に撚糸糸条をランダムに屈曲させ、次いで、リラックス上がりに対して１．４倍以内の巾だしでプレセット処理することを特徴とするシボ織物の製造方法。
【発明の詳細な説明】
【技術分野】
【０００１】
本発明は、ポリトリメチレンテレフタレート系繊維に撚糸を施した撚糸糸条を経糸および／または緯糸に配し、かつシボを発現させてなるストレッチ性を有するシボ織物およびその製造方法に関するものである。
【背景技術】
【０００２】
従来、デシン、パレス、チリメンに代表される緯撚織物やオリエンタルクレープに代表される経撚織物、さらにはジョーゼットに代表される経緯撚織物は、経糸および／または緯糸に強撚糸を用い、染色加工工程でシボを発現させることによって製造されている（例えば特許文献１）。
一方、近年、着用快適性の点で仮撚加工糸などを用いてストレッチ性を付与させた織物が多数提案されている（例えば特許文献２）。
しかしながら、シボとストレッチ性の両方をあわせ持つ織物は従来あまり提案されておらず、その提案が望まれていた。
【特許文献１】特開平１１−９３０３７号公報
【特許文献２】特開平１１−９３０３１号公報
【発明の開示】
【発明が解決しようとする課題】
【０００３】
本発明は、シボとストレッチ性とを有するシボ織物およびその製造方法を提供することにある。
【課題を解決するための手段】
【０００４】
本発明者らは、上記の課題を達成するため鋭意検討した結果、ポリトリメチレンテレフタレート系繊維に特定の撚糸を施した撚糸糸条を経糸および／または緯糸に配して製織した後、特定の加工条件を採用しながらシボ織物を製造することにより、所望のシボとストレッチ性とを有するシボ織物が得られることを見出し、さらに鋭意検討することにより本発明に到達した。
本発明は、ポリトリメチレンテレフタレートを構成成分として含むポリトリメチレンテレフタレート系繊維に撚係数αで７，５００〜２７，０００の範囲で撚糸を施した撚糸糸条を経糸および／または緯糸に配し、かつシボを発現させてなるシボ織物であって、該撚糸糸条を配した方向の伸張率が５％以上であることを特徴とするシボ織物に関する。
その際、織物のカバーファクターＣＦが１，０００〜３，５００の範囲にあることが好ましい。
また、ポリトリメチレンテレフタレート系繊維は、ポリトリメチレンテレフタレート単独からなることが最も好ましいが、第３成分を共重合していないポリトリメチレンテレフタレートと第３成分を共重合したポリトリメチレンテレフタレートとからなる複合繊維や、ポリトリメチレンテレフタレートとポリトリメチレンテレフタレート以外のポリマーとからなる複合繊維などポリトリメチレンテレフタレートを１成分とする複合繊維であってもよい。
次に、本発明は、ポリトリメチレンテレフタレートを構成成分として含むポリトリメチレンテレフタレート系繊維に撚係数αで７，５００〜２７，０００の範囲で撚糸を施した撚糸糸条を経糸および／または緯糸に配して織物を製織した後、該織物に精錬リラックス処理を施すことによりシボを発現させると同時に撚糸糸条をランダムに屈曲させ、次いで、リラックス上がりに対して１．４倍以内（好ましくは１．１倍以内）の巾だしでプレセット処理することを特徴とするシボ織物の製造方法に関する。
【発明の効果】
【０００５】
本発明によれば、シボとストレッチ性とを有するシボ織物およびその製造方法が提供される。
【発明を実施するための最良の形態】
【０００６】
以下に本発明を詳細に説明する。
本発明において、ポリトリメチレンテレフタレート系繊維とは、ポリトリメチレンテレフタレートを構成成分とする繊維である。ここで、ポリトリメチレンテレフタレートは、トリメチレンテレフタレート単位を約５０モル％以上、好ましくは７０モル％以上、さらには８０モル％以上、さらに好ましくは９０モル％以上のものをいう。したがって、かかるポリトリメチレンテレフタレートには、第３成分として、他の酸成分および／またはグリコール成分の合計量が、約５０モル％以下、好ましくは３０モル％以下、さらには好ましくは２０モル％以下、特に好ましくは１０モル％以下の範囲で含有されていてもよい。
ポリトリメチレンテレフタレートは、テレフタル酸またはその機能的誘導体と、トリメチレングリコールまたはその誘導体とを、触媒の存在下で、適当な反応条件下に結合せしめることによって合成される。この合成過程において、適当な１種または２種以上の第３成分を添加した共重合ポリエステルであってもよい。
【０００７】
添加する第３成分としては、脂肪族ジカルボン酸（シュウ酸、アジピン酸など）、脂環族ジカルボン酸（シクロヘキサンジカルボン酸など）、芳香族ジカルボン酸（イソフタル酸、ソジウムスルホイソフタル酸など）、脂肪族グリコール（エチレングリコール、１，２−プロピレングリコール、テトラメチレングリコールなど）、脂環族グリコール（シクロヘキサンジオールなど）、芳香族ジオキシ化合物（ハイドロキノンビスフェノールＡなど）、芳香族を含む脂肪族グリコール（１，４−ビス（β−ヒドロキシエトキシ）ベンゼンなど）、ポリエーテルグリコール（ポリエチレングリコール、ポリプロピレングリコールなど）、脂肪族オキシカルボン酸（ω−オキシカプロン酸など）、芳香族オキシカルボン酸（Ｐ−オキシ安息香酸など）が挙げられる。また、１個または３個以上のエステル形成性官能基を有する化合物（安息香酸などまたはグリセリンなど）も、重合体が実質的に線状である範囲内で使用できる。
【０００８】
さらに、ポリトリメチレンテレフタレート系繊維には、二酸化チタンなどの艶消剤、リン酸などの安定剤、ヒドロキシベンゾフェノン誘導体などの紫外線吸収剤、タルクなどの結晶化核剤、アエロジルなどの易滑剤、ヒンダードフェノール誘導体などの抗酸化剤、難燃剤、制電剤、顔料、蛍光増白剤、赤外線吸収剤、消泡剤などが含有されていてもよい。
【０００９】
ポリトリメチレンテレフタレート系繊維は、上記のポリトリメチレンテレフタレート成分単独で形成されていてもよいし、第３成分を共重合していないポリトリメチレンテレフタレートと第３成分を共重合したポリトリメチレンテレフタレートとからなる複合繊維や、ポリトリメチレンテレフタレートとポリトリメチレンテレフタレート以外のポリエステルやナイロンなどのポリマーとからなる複合繊維など、ポリトリメチレンテレフタレートを１成分とする芯鞘型やサイドバイサイド型などの複合繊維であってもよい。
なかでも、ポリトリメチレンテレフタレート成分単独で形成されていることが、優れたシボ立ち性を得る上で最も好ましい。サイドバイサイド型の複合繊維では、染色加工工程でシボを発現させる際、糸条がコイル状となり糸条自身がトルクを吸収してしまうためシボが発現しにくい恐れがある。
【００１０】
ポリトリメチレンテレフタレート系繊維の紡糸は、例えば通常の紡糸装置または通常の複合紡糸装置を用いて、１，５００ｍ／分程度の巻取り速度で未延伸糸を得た後、２〜３．５倍程度で延伸する方法、紡糸−延伸工程を直結した直延法、巻取り速度５，０００ｍ／分以上の高速紡糸法（スピンドローまたはスピンテイクアップ法）のいずれでもよい。
また、繊維の形態は特に限定されず、長繊維（マルチフィラメント糸条）でもよいし、短繊維でもよいが、優れたシボ立ち性を得るうえで長繊維が好ましい。さらには、インターレースやタスランなどの空気加工糸や通常の仮撚加工糸であってもよい。
該繊維の繊度は特に限定されないが、布帛強度や風合いの点や、総繊度で３３〜５００ｄｔｅｘ、単糸繊度で０．３〜６ｄｔｅｘの範囲が適当である。また、単糸の横断面形状も特に限定されるものではなく、通常の丸型だけでなく、扁平、三角、Ｙ型、Ｔ型、Ｕ型などの異型、多葉型、中空型など不定形でもよい。
【００１１】
本発明のシボ織物において、上記ポリトリメチレンテレフタレート系繊維に撚係数αで７，５００〜２７，０００、好ましくは１２，０００〜２６，０００、特に好ましくは１４，０００〜２６，０００の範囲で撚糸を施した撚糸糸条が経糸および／または緯糸に配される。該撚係数αが７，５００より小さいと、トルクが小さくなるためシボもストレッチも発現せず好ましくない。逆に、該撚係数αが２７，０００よりも大きいと、シボは発現するものの、風合いが硬くなるだけでなく、理由はまだ明らかにされていないがストレッチ性も損なわれるため好ましくない。
ここで、本発明の目的を損なわない範囲内で、通常、３０重量％以下の範囲内で、他の繊維と交絡混繊、交撚、複合仮撚などで混用してもよい。
なお、撚係数αは、下記によって表されるものである。
α＝Ｔ×Ｄ1/2
ただし、Ｔは糸条の撚数（Ｔ／ｍ）、Ｄは糸条の総繊度（ｄｔｅｘ）である。
【００１２】
また、撚糸糸条を織物の経糸および／または緯糸に配する際、適宜、撚り係数の異なる糸条を配列してもよく、無地かストライプなどの希望する織物外観に応じて適宜選定すればよく、例えば１本交互〜６本交互（１：１〜６：６）や１本：２本交互、１本：３本交互、１本：４本交互など、さらには希望するシボ立てや撚りバランスを考慮して撚り方向の異なる糸条、すなわちＳ撚糸（Ｓ）とＺ撚糸（Ｚ）を適宜組合わせて、Ｓ−Ｚ、Ｓ−Ｓ−Ｚ−Ｚ、Ｓ−Ｚ−Ｚ−Ｓなどの配列でもよい。
【００１３】
織物のカバーファクターＣＦとしては、風合いや表面外観の点で１，０００〜３，５００の範囲にあることが好ましい。さらに好ましくは、１，４００〜２，８００である。カバーファクターが１，０００未満では、経糸と緯糸がスリップしやすくなり、一方、３，５００を超えると、風合いが硬くなってしまう。
なお、カバーファクターＣＦは、下記によって表されるものである。
ＣＦ＝（ＤＷｐ／１．１）1/2×ＭＷｐ＋（ＤＷｆ／１．１）1/2×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００１４】
織物の組織としては、平、綾、朱子またはこれらの変化組織などが挙げられ、なかでも平組織が好ましい。
【００１５】
本発明のシボ織物は、上記の織物にシボを発現させたものであり、かつ撚糸糸条を配した方向に５％以上、好ましくは１０％以上、特に好ましくは１５〜４０％の伸張率を有するものである。
なお、伸張率は、L  １０９６−１９９８  ６．１４．１Ｂ法（定荷重法）により測定したものである。
伸張率が５％未満では、ストレッチ性が十分でないため着用した際の快適性が損なわれる恐れがある。なお、伸張率を５％以上になすには、撚係数とＣＦとを前記の範囲内で適宜選定すればよい。
【００１６】
次に、本発明のシボ織物の製造方法について説明する。
まず、ポリトリメチレンテレフタレートを構成成分として含むポリトリメチレンテレフタレート系繊維に撚係数αで７，５００〜２７，０００、好ましくは１２，０００〜２６，０００、特に好ましくは１４，０００〜２６，０００の範囲で撚糸を施した撚糸糸条を経糸および／または緯糸に配して織物を製織する。
次いで、該織物をリラックス処理を施す。かかるリラックス処理の条件としては、８０〜９５℃の熱水中で０．２〜２時間の処理時間であることが好ましい。該リラックス処理によりシボが発現すると同時に、図１に模式的に示すように織物中において撚糸糸条がランダムに屈曲し、優れたストレッチ性が発現する。このような屈曲構造が発現するメカニズムについてはまだ十分には解明されていないが、ポリトリメチレンテレフタレートの分子構造が影響しているのではないかと推定している。その後のプレセット条件としては、リラックス上がりに対して１．４倍以内、好ましくは１．０〜１．１倍の巾だしでプレセットする必要がある。該巾だしが１．４倍よりも大きいと、リラックス処理により発現した撚糸糸条の屈曲構造が引き伸ばされ、リラックス処理前の織物構造にもどってしまいストレッチ性が損なわれるため好ましくない。かかるプレセット処理の温度は、好ましくは１４０〜１８０℃、より好ましくは１５０〜１７０℃、時間は、好ましくは１０秒〜５分、より好ましくは３０秒〜１分である。
【００１７】
なお、前記リラックス処理、プレセット処理と同時に、またはこれらの処理に続いてアルカリ減量（５〜４０％）、染色を施してもよい。また、ファイナルセットを行う場合は、リラックス上がりに対して１．４倍以内（好ましくは１．０〜１．１倍）の巾だしで温度は１４０〜１８０℃（より好ましくは１５０〜１７０℃）、時間は１０秒〜５分（より好ましくは３０秒〜１分）で行うことが好ましい。
【００１８】
かくして得られたシボ織物には、常法の吸水加工、撥水加工、起毛加工、さらには、紫外線遮蔽あるいは制電剤、抗菌剤、消臭剤、防虫剤、蓄光剤、再帰反射剤、マイナスイオン発生剤などの機能を付与する各種加工を付加適用してもよい。特に、（シリコン系の）樹脂加工が施された場合は、糸条どうしの摩擦抵抗が小さくなりストレッチ性を向上させることができる。
【実施例】
【００１９】
次に、本発明の実施例および比較例を詳述するが、本発明はこれらによって限定されるものではない。なお、実施例中の各測定項目は下記の方法で測定した。
＜ストレッチ性＞
ＪＩＳ  Ｌ  １０９６−１９９８  ６．１４．１Ｂ法（定荷重法）により伸張率（％）を測定した。
【００２０】
実施例１
第３成分を共重合させていないポリトリメチレンテレフテレートマルチフィラメント延伸糸８４ｄｔｅｘ／３６ｆｉｌに撚数２，４００Ｔ／Ｍ（撚係数α＝２０，７８５）の撚糸を施した糸条を平組織織物の経糸および緯糸に用い製織した後、リラックス処理（１２０℃、２０分）、プレセット処理（１６０℃、４５秒）、染色加工、樹脂加工（シリコーン系、一方社製のＡＮ１７００）、ファイナルセット（１６０℃、４５秒）を施しシボ織物を得た。
得られたシボ織物において、図１に示すように糸条がランダムに屈曲しており、良好なシボを有するものであった。また、経／緯方向の伸張率は２０％／２６％となり、大変優れたものであった。なお、生機巾、リラックス上り巾、プレセット上り巾は、以下のとおりであった。
生機巾＝１４０ｃｍ
リラックス上り巾＝９２ｃｍ
プレセット上り巾＝９２ｃｍ
【００２１】
実施例２
実施例１と同じポリトリメチレンテレフテレートマルチフィラメント延伸糸８４ｄｔｅｘ／３６ｆｉｌに、撚数３，０００Ｔ／Ｍ（撚係数α＝２５，９８０）の撚糸を施した以外は実施例１と同様に実施した。
得られたシボ織物において、糸条がランダムに屈曲しており、良好なシボを有するものであった。また、経／緯方向の伸張率は１２％／１４％となり、優れたものであった。しかし、加工における収縮が大きく風合いは若干硬いものであった。なお、生機巾、リラックス上り巾、プレセット上り巾は、以下のとおりであった。
生機巾＝１４０ｃｍ
リラックス上り巾＝８４ｃｍ
プレセット上り巾＝８４ｃｍ
【００２２】
実施例３
実施例１と同じポリトリメチレンテレフテレートマルチフィラメント延伸糸８４ｄｔｅｘ／３６ｆｉｌに、撚数１，２００Ｔ／Ｍ（撚係数α＝１０，３９２）の撚糸を施した以外は実施例１と同様に実施した。
その結果、弱いシボが発現するものであり、また経／緯方向の伸張率は５％／５％となりストレッチ性を有するものであった。なお、生機巾、リラックス上り巾、プレセット上り巾は、以下のとおりであった。
生機巾＝１４０ｃｍ
リラックス上り巾＝１１８ｃｍ
プレセット上り巾＝１１６ｃｍ
【００２３】
比較例１
実施例１において、第３成分を共重合させていないポリトリメチレンテレフテレートマルチフィラメント延伸糸８４ｄｔｅｘ／３６ｆｉｌの代わりに、通常のポリエチレンテレフテレートマルチフィラメント延伸糸８４ｄｔｅｘ／３６ｆｉｌを用いた以外は実施例１と同様に実施した。
その結果、シボは発現せず、また経／緯方向の伸張率は２％／３％となりストレッチ性は不十分なものであった。なお、生機巾、リラックス上り巾、プレセット上り巾は、以下のとおりであった。
生機巾＝１４０ｃｍ
リラックス上り巾＝１１９ｃｍ
プレセット上り巾＝１１８ｃｍ
【産業上の利用可能性】
【００２４】
本発明のシボ織物は、そのシボとストレッチ性をあわせ持つ特徴により、例えば、ブラウス、和装、スポーツウエアー、ユニフォーム、白衣、作業着、介護医療用衣服、鞄など幅広く使用することができる。
【図面の簡単な説明】
【００２５】
【図１】本発明のシボ織物において、糸条がランダムに屈曲している様子を模式的に示すものである。
【図１】
2005089928.tif 000003